(57)【要約】【課題】本発明は、建築現場等の作業中にある床面や床周りの汚れ防止と共に、傷を付けない為と、床で滑らないようにする作業安全を提供する。【解決手段】炭酸カルシウム入ポリエチレンシート（１）の表側に、連鎖状低密度ポリエチレン樹脂（２）と高密度ポリエチレン樹脂（３）およびマスタービッチポリ系樹脂（４）を混合したものを、圧出成型機（１１）でシート状に圧出して、混合表シート（９）を形成する。これを重ね合わせて、ローラー（１２）で圧着して設ける。さらにこの炭酸カルシウム入ポリエチレンシート（１）の裏側に、エチレン酢ビコポリマーポリエチレン樹脂（５）を圧出成形機（１１）に投入して、シート状に圧出しをして裏シート（１０）を形成する。これを重ね合わせて、それを圧着して設け、３層構造に重ねた床ガードシート（６）を形成する。さらに床ガードシート（６）のバリ（７）をトリミングして、最後にロール巻（８）にして設ける。【選択図】図１
2012180729.tif 000002
【特許請求の範囲】
【請求項１】
炭酸カルシウム入ポリエチレンシート（１）の表側に、連鎖状低密度ポリエチレン樹脂（２）と高密度ポリエチレン樹脂（３）およびマスタービッチポリ系樹脂（４）を混合したものを、圧出成型機（１１）でシート状に圧出して、混合表シート（９）を形成し、これを重ね合わせて、ローラー（１２）で圧着して設け、さらにこの炭酸カルシウム入ポリエチレンシート（１）の裏側に、エチレン酢ビコポリマーポリエチレン樹脂（５）を圧出成形機（１１）に投入して、シート状に圧出しをして裏シート（１０）を形成し、重ね合わせて、それを圧着して設け、３層構造に重ねた床ガードシート（６）を形成する、さらに床ガードシート（６）のバリ（７）をトリミングして設けて、最後にこの床ガードシート（６）をロール巻（８）にした特徴よりなる、建築現場用床ガードシート。
【請求項２】
床ガードシート（６）は、簡単に手でカット出来るように、手切方向（１３）を材料配分で設け、さらに床ガードシート（６）のロール巻（８）は、二つ折り（１４）に設け、コンパクト化してなる請求項１記載の、建築現場用床ガードシート。
【発明の詳細な説明】
【技術分野】
【０００１】  本発明は、新築工事現場での床等を汚れないように、また傷等を防止するものである。
【背景技術】
【０００２】  従来、建築工事現場ではビニールシート等の普通のシートを敷いていた。
【発明の開示】
【発明が解決しようとする課題】
【０００３】  新築現場等では、常に床の汚れや傷は気になる所である。とくに床は作業靴等で乗られ触れる部分であるから、作業者の油や塗料、土、埃等、作業中には汚れる機会が多い。だからよけいに清潔感の敏感な場所である。しかし現在はビニールシートやペーパー類が主流であり、足元の床上に敷かれているが、破れたり、剥がれたり、またシートの上が極端に滑り易く、作業にも大きな影響があった。
本発明は、このような問題を改善する為になされたものである。
【課題を解決するための手段】
【０００４】  この解決手段として、新素材のノンスリップシートを開発し形成する。まず炭酸カルシウム入ポリエチレンシート（１）を、ロール巻より引出してコートラインに乗せ、このシート表側の表面に、連鎖状低密度ポリエチレン樹脂（２）と高密度ポリエチレン樹脂（３）とマスタービッチポリ系樹脂（４）を撹拌混合したものを、圧出成形機（１１）に投入してシート状に圧出した、混合表シート（９）を重ね合わせて、それをローラー（１２）で押圧して冷却しながら圧着して設ける。こうして前記ポリエチレンシートの表側に積層する。次にこの混合表シート（９）を積層圧着した、炭酸カルシウム入ポリエチレンシート（１）の裏側の表面に、エチレン酢ビコポリマーポリエチレン樹脂（５）を圧出成形機（１１）より、同じくシート状に圧出した、裏シート（１０）を重ね合わせて、ローラー（１２）で冷却しながら圧着積層して設ける。これで炭酸カルシウム入ポリエチレンシート（１）を芯にして、混合表シート（９）と裏シート（１０）に挟んだ構成の３層構造に重ねた床ガードシート（６）を形成する。次に、バリ（７）をトリミングして仕上げる。床ガードシート（６）は連続して形成されるので、最後はロール巻で扱われる。使用する時は１枚ずつ適当に切取って利用する。本発明によれば床ガードシート（６）の成分の配合％は、連鎖状低密度ポリエチレン樹脂２１％、エチレン酢ビコポリマーポリエチレン樹脂８％、炭酸カルシウム入ポリエチレン樹脂３１．８％、高密度ポリエチレン樹脂３４．２％、マスタービッチポリ系樹脂５％で、構成されている。ここで、本発明の床シート（６）の使用方法は裏シート（１０）側を上にして使い、混合表シート（９）側を下にして敷いて、利用する。とくに、連鎖状底密度ポリエチレン樹脂（２）等は、耐衝撃性、耐水性、耐薬品性、耐寒性に優れている。
【発明の効果】
【０００５】  本発明は、新築現場でのフロアーつまり床面を、完全にカバーしてるので、汚れや傷から根本的にシャットアウトできる。また材料も安く、シンプル構造であるから、ローコストに出来る。そしてシートの裏側のエチレン酢ビコポリマーポリエチレン樹脂（５）は摩擦係数が高く、ノンスリップ効果が大きく、この上を作業者が動いたり、作業したりしても滑ったりするような事は皆無である。従来のシートと違い、厚み０．０５ｍ／ｍにしたので耐久性が大幅に向上した。また本発明のロール巻は、２つ折りロールでコンパクトに形成したので、巻ロールが軽量である。
環境安全基準をクリアーした材料を使用、可燃物として破棄処理が出来る。
【発明を実施するための最良の形態】
【０００６】  まずは中心となる、炭酸カルシウム入ポリエチレンシート（１）をロール巻より引出して、コートラインに乗せる。次に、連鎖状低密度ポリエチレン樹脂（２）と高密度ポリエチレン樹脂（３）とマスタービッチポリ系樹脂（４）の各ペレットを撹拌混合して、圧出成形機（１１）に投入し溶解させシート状に圧出して、混合表シート（９）を形成する。【０００７】  この加熱された混合表シート（９）を、コートラインに乗った前記ポリエチレンシートの表側表面に、重ね合わせながら、ローラー（１２）で押圧して冷却しながら圧着して積層させて設ける。さらにこの積層された、前記ポリエチレンシートの裏側の表面に、エチレン酢ビコポリマーポリエチレン樹脂（５）を圧出成形機（１１）より、同じくシート状に圧出して、裏シート（１０）を形成し、重ね合わせてローラー（１２）で押圧しながら冷却して、圧着積層シートとして設ける。【０００８】  これにより炭酸カルシウム入ポリエチレンシート（１）を芯にした、混合表シート（９）と裏シート（１０）を設けた３層構造の、０．０５ｍ／ｍ厚の床ガードシート（６）を形成する。
またここで、床ガードシート（６）の表側にペイント印刷を施すのはベストモードである。
この後、床ガードシート（６）にはバリ（７）があるので、これをトリミングする。最後に、床ガードシート（６）は連続して形成され、ロール巻で保管、使用される。このロール巻は、二つ折りロールにして巻き取るのが、ベストである。
本発明は、以上のような構成よりなる建築現場用床ガードシートである。【０００９】  本発明を使用するときには、ロール巻から手で、適度のサイズ分だけ、１枚づつ切取って床の上に敷いて被せるだけでよい。ここで、本発明の床シート（６）は混合表シート（９）側を下にして、裏シート（１０）側を上にして敷いて使用する。また工事が終わり、使用をやめて破棄するのも環境安全のエコ商材であるから、燃えるゴミとして処理すればよい。
【図面の簡単な説明】
【００１０】
【図１】  本発明の斜視図である。
【図２】  本発明の表側加工説明図である。
【図３】  本発明の裏側加工説明図である。
【図４】  本発明のロール巻のベストモード説明図である。
【符号の説明】
【００１１】  １  炭酸カルシウム入ポリエチレンシート
２  連鎖状低密度ポリエチレン樹脂
３  高密度ポリエチレン樹脂
４  マスタービッチポリ系樹脂
５  エチレン酢ビコポリマーポリエチレン樹脂
６  床ガードシート
７  バリ
８  ロール巻
９  混合表シート
１０  裏シート
１１  圧出成形機
１２  ローラー
１３  手切方向
１４  二つ折り
１５  ノンスリップ
【図１】
2012180729.tif 000003
【図２】
2012180729.tif 000004
【図３】
2012180729.tif 000005
【図４】
2012180729.tif 000006